(57)【要約】【課題】高耐候性のアクリルシリコン系の塗料において床用塗料で使用される場合、湿気硬化である為、初期硬化性が低く、耐溶剤性、耐薬品性の発現が遅く、又、床を塗り替える場合旧塗膜への密着性および塗り重ね時のちぢみ現象や溶剤系塗料のもつ臭気が課題であった。【解決手段】重合、希釈溶剤に弱溶剤系溶剤を使用し、加水分解性シリル基および水酸基を導入したアクリル共重合体、多官能性イソシアナートから得られた塗料用組成物は、多種の基材に対する密着性およびセルフリコート、他の塗料による補修性を大幅に向上させることができる。【選択図】なし【特許請求の範囲】
【請求項１】
主鎖が実質的にビニル系共重合体鎖からなり、主鎖末端および／または側鎖に 一般式（１）：
【化１】
2008169398.tif 000020
（式中、Ｒ１は水素原子または炭素数１〜１０のアルキル基、Ｒ２は水素原子または炭素数１〜１０のアルキル基、炭素数６〜２５のアリール基および炭素数７〜１２のアラルキル基から選ばれた１価の炭化水素基、ａは０〜２の整数を示す）で表される炭素原子に結合した加水分解性シリル基を分子中に少なくとも１個有すると共に、かつ、主鎖末端および／または側鎖にアルコール性水酸基を少なくとも１個有するビニル系共重合体（Ａ）成分１００重量部、架橋剤としてイソシアナート基を２個以上含有する化合物（Ｂ）成分１〜１００重量部、有機金属合物（Ｃ）成分０．０１〜１０重量部からなる床用塗料硬化性組成物。
【請求項２】
前記組成物に、一般式（２）：
（Ｒ３Ｏ）４−ｂ−Ｓｉ−Ｒ４ｂ （２）
（式中、Ｒ３は炭素数１〜１０のアルキル基、炭素数６〜１０のアリール基および炭素数７〜１０のアラルキル基から選ばれた１価の炭化水素基、Ｒ４は炭素数１〜１０のアルキル基、炭素数が６〜１０のアリール基および炭素数が７〜１０のアラルキル基から選ばれた１価の炭化水素基、ｂは０または１を示す）で表されるシリコン化合物及び／またはその部分加水分解縮合物（Ｄ）を、前記樹脂（Ａ）成分１００重量部に対して、０．１〜１００重量部配合してなる請求項１記載の床用塗料硬化性組成物。
【請求項３】
前記組成物に用いる溶剤が第３種有機溶剤であることを特徴とする請求項１〜２のいずれか一項に記載の床用塗料硬化性組成物。
【請求項４】
前記組成物に、単官能イソシアナート化合物（Ｅ）を前記樹脂（Ａ）成分１００重量部に対して０．１〜１００重量部配合してなることを特徴とする請求項１〜３のいずれか一項に記載の床用塗料硬化性組成物。
【請求項５】
前記有機金属系化合物（Ｃ）が有機錫化合物であることを特徴とする請求項１〜４のいずれか一項に記載の床用塗料硬化性組成物。
【請求項６】
前記有機金属化合物（Ｃ）成分が分子内にＳ原子を含有する錫系化合物である請求項１〜５のいずれか一項に記載の床用塗料硬化性組成物。
【請求項７】
前記、単官能性のイソシアナート化合物（Ｅ）成分がトシルイソシアナートである請求項１〜６のいずれか一項に記載の床用塗料硬化性組成物。
【請求項８】
前記（Ａ）成分に共重合可能なモノマーとして炭素数４以上の（メタ）アクリル酸アルキルを２〜９０重量部を含有してなる請求項１〜７のいずれか一項に記載の床用塗料硬化性組成物。
【請求項９】
前記床用塗料硬化性組成物を用いて形成された塗膜の水蒸気透過度が４０〜２００ｇ／ｍ２・２４ｈであることを特徴とする請求項１〜８のいずれか一項に記載の床用塗膜の形成方法。
【請求項１０】
前記床用塗料硬化性組成物を被塗物に直接塗装することを特徴とする請求項１〜９のいずれか一項に記載の床用塗膜の形成方法。
【請求項１１】
前記床用塗料硬化性組成物を被塗物に塗装された塗膜上に塗装することを特徴とする請求項１〜９のいずれか一項に記載の床用塗膜の形成方法。
【請求項１２】
前記被塗物に塗装された塗膜がエポキシ系及びアクリル系であることを特徴とする請求項１１に記載の床用塗膜の形成方法。
【発明の詳細な説明】
【技術分野】
【０００１】
本発明は、床用塗料用硬化性樹脂組成物に関するものである。例えばコンクリート、木材、プラスチック系の床材及びその上にエポキシ系、ウレタン系、アクリル系の塗料が塗布されたものへの塗装に好適に使用し得る床用塗料硬化性組成物及び、当該床用塗料硬化性樹脂組成物を塗装した床用塗膜の形成方法に関する。
【背景技術】
【０００２】
従来、コンクリート、木材等の床材の塗料としては、エポキシ系、ウレタン系、ポリエステル系、アクリル系の塗料が多く使用され、床に対して意匠性、耐溶剤性、耐薬品性、美観を付与している。しかし、近年、床用塗料を一部日光の当たる部位へ塗装する場合があり、耐候性向上の要求が出される様になって来ている。その場合、上記塗料中では、ウレタン塗料が比較的耐溶剤性、耐薬品性のバランスがとれているが、耐候性についての問題があった。耐候性の優れた塗料しては、特許文献１で開示されているアクリルシリコン塗料が挙げられるが、ウレタン塗料に比べ被塗物によっては密着性が不十分であるという問題がある場合があった。また、フッ素樹脂塗料は、高価であり、コスト面での問題があった。一般に床用の塗装は、建築物、工場、倉庫などの屋内の床面に塗装する場合が多い。従来のエポキシ系、ウレタン系、ポリエステル系、アクリル系などの塗料はエステル系、ケトン系、芳香族系の溶剤主に用いられており、近年、これらの塗装に関して環境に配慮した塗料の要求がでてきている。  
【０００３】
【特許文献１】特開平１１−２７９４８０
【発明の開示】
【発明が解決しようとする課題】
【０００４】
床用塗料として要求される意匠性、耐溶剤性、耐薬品性、美観などを維持しつつ耐候性の向上はかると共に、塗り替え時の密着性の改善や環境に配慮した塗料を見出すことにある。
【課題を解決するための手段】
【０００５】
本願発明は、次の組成物及び塗装物に係るものである。すなわち、
１）主鎖が実質的にビニル系共重合体鎖からなり、主鎖末端および／または側鎖に 一般式（１）：
【化１】
2008169398.tif 000002
（式中、Ｒ１は水素原子または炭素数１〜１０のアルキル基、Ｒ２は水素原子または炭素数１〜１０のアルキル基、炭素数６〜２５のアリール基および炭素数７〜１２のアラルキル基から選ばれた１価の炭化水素基、ａは０〜２の整数を示す）で表される炭素原子に結合した加水分解性シリル基を分子中に少なくとも１個有すると共に、かつ、主鎖末端および／または側鎖にアルコール性水酸基を少なくとも１個有するビニル系共重合体（Ａ）成分１００重量部、架橋剤としてイソシアナート基を２個以上含有する化合物（Ｂ）成分１〜１００重量部、有機金属合物（Ｃ）成分０．０１〜１０重量部からなる床用塗料硬化性組成物（請求項１）。
２）前記組成物に、一般式（２）：
（Ｒ３Ｏ）４−ｂ−Ｓｉ−Ｒ４ｂ （２）
（式中、Ｒ３は炭素数１〜１０のアルキル基、炭素数６〜１０のアリール基および炭素数７〜１０のアラルキル基から選ばれた１価の炭化水素基、Ｒ４は炭素数１〜１０のアルキル基、炭素数が６〜１０のアリール基および炭素数が７〜１０のアラルキル基から選ばれた１価の炭化水素基、ｂは０または１を示す）で表されるシリコン化合物及び／またはその部分加水分解縮合物（Ｄ）を、前記樹脂（Ａ）成分１００重量部に対して、０．１〜１００重量部配合してなる請求項１記載の床用塗料硬化性組成物（請求項２）。
３）前記組成物に用いる溶剤が第３種有機溶剤であることを特徴とする請求項１〜２のいずれか一項に記載の床用塗料硬化性組成物（請求項３）。
４）前記組成物に、単官能イソシアナート化合物（Ｅ）を前記樹脂（Ａ）成分１００重量部に対して０．１〜１００重量部配合してなることを特徴とする請求項１〜３のいずれか一項に記載の床用塗料硬化性組成物（請求項４）。
５）前記有機金属系化合物（Ｃ）が有機錫化合物であることを特徴とする請求項１〜４のいずれか一項に記載の床用塗料硬化性組成物（請求項５）。
６）前記有機金属化合物（Ｃ）成分が分子内にＳ原子を含有する錫系化合物である請求項１〜５のいずれか一項に記載の床用塗料硬化性組成物（請求項６）。
７）前記、単官能性のイソシアナート化合物（Ｅ）成分がトシルイソシアナートである請求項１〜６のいずれか一項に記載の床用塗料硬化性組成物（請求項７）。
８）前記（Ａ）成分に共重合可能なモノマーとして炭素数４以上の（メタ）アクリル酸アルキルを２〜７０重量部を含有してなる請求項１〜７のいずれか一項に記載の床用塗料硬化性組成物（請求項８）。
９）前記床用塗料硬化性組成物を用いて形成された塗膜の水蒸気透過度が４０〜２００ｇ／ｍ２・２４ｈであることを特徴とする請求項１〜８のいずれか一項に記載の床用塗膜の形成方法（請求項９）。
１０）前記床用塗料硬化性組成物を被塗物に直接塗装することを特徴とする請求項１〜９のいずれか一項に記載の床用塗膜の形成方法（請求項１０）。
１１）前記床用塗料硬化性組成物を被塗物に塗装された塗膜上に塗装することを特徴とする請求項１〜９のいずれか一項に記載の床用塗膜の形成方法（請求項１１）。
１２）前記被塗物に塗装された塗膜がエポキシ系及びアクリル系であることを特徴とする請求項１１に記載の床用塗膜の形成方法（請求項１２）。
【発明の効果】
【０００６】
本発明の弱溶剤タイプの溶剤を使用し、加水分解性シリル基および水酸基を導入したアクリル共重合体、多官能性イソシアナートから得られた塗料用組成物は、多種の基材に対する密着性およびセルフリコート、他の塗料による補修性を大幅に向上させることができる。
【発明を実施するための最良の形態】
【０００７】
本発明の上塗り塗料用硬化性組成物に含有される上記各成分、およびその他の成分について順に説明する。
（Ａ）成分
本発明に用いられる（Ａ）成分の形態としては、主鎖が実質的にビニル系共重合体鎖からなり、主鎖末端および／または側鎖に一般式（１）：
【化２】
2008169398.tif 000003
（式中、Ｒ１は水素原子または炭素数１〜１０のアルキル基、Ｒ２は水素原子または炭素数１〜１０のアルキル基、アリール基及びアラルキル基から選ばれた１価の炭化水素基、ａは０〜２の整数を示す）で表される炭素原子に結合した加水分解性シリル基（シラノール基を含む概念である）を１分子中に少なくとも１個有し、かつ、主鎖末端および／または側鎖にアルコール性水酸基を少なくとも１個有するビニル系共重合体である。前記共重合体は、その主鎖が実質的にビニル系共重合体鎖からなるため、得られる硬化性樹脂組成物を用いて形成される塗膜の耐候性、耐薬品性等が優れたものとなり、また、加水分解性シリル基が炭素原子に結合しているため、塗膜の耐水性、耐アルカリ性、耐酸性等も優れている。  
【０００８】
（Ａ）成分において、上記一般式（１）で表される加水分解性シリル基は分子中に１個以上あればよいが、得られる硬化性組成物を用いて形成される塗膜の耐溶剤性が優れるという点から、２〜１０個あることが好ましい。  
【０００９】
上記一般式（１）において、Ｒ１は水素原子または炭素数１〜１０のアルキル基であり、好ましくは、例えばメチル基、エチル基、ｎ−プロピル基、ｉ−プロピル基、ｎ−ブチル基、ｉ−ブチル基、ｔ−ブチル基等の炭素数１〜４のアルキル基である。かかるアルキル基の炭素数が１０を超える場合には、加水分解性シリル基の反応性が低下する傾向にある。また、前記Ｒ１が、例えばフェニル基、ベンジル基等のアルキル基以外の基である場合にも、加水分解性シリル基の反応性が低下するので好ましくない。  
【００１０】
また、上記一般式（１）において、Ｒ２は水素原子または炭素数１〜１０のアルキル基であり、好ましくは、前記Ｒ１において具体例を示した炭素数１〜４のアルキル基、フェニル基等の炭素数６〜２５のアリール基、ベンジル基等の炭素数７〜１２のアラルキル基から選ばれた１価の炭化水素基であり、これらの中では、得られる組成物が硬化性に優れるという点からアルキル基が好ましい。  
【００１１】
ビニル系共重合体は例えば下記（ｉ）〜（ｉｖ）等を含有する共重合成分を重合することによって製造することができる。（ｉ）加水分解性シリル基含有ビニル単量体（モノマー（ａ−１））、（ｉｉ）水酸基含有ビニル系単量体（モノマー（ａ−２））、（ｉｉｉ）炭素数４以上の（メタ）アクリル酸系単量体（モノマー（ａ−３））、（ｉｖ）共重合可能なその他の単量体（モノマー（ａ−４））。  
【００１２】
上記モノマー（ａ−１）としては、例えば以下のものが挙げられる。
【００１３】
【化３】
2008169398.tif 000004
【００１４】
【化４】
2008169398.tif 000005
【００１５】
【化５】
2008169398.tif 000006
【００１６】
【化６】
2008169398.tif 000007
【００１７】
【化７】
2008169398.tif 000008
【００１８】
【化８】
2008169398.tif 000009
【００１９】
【化９】
2008169398.tif 000010
【００２０】
で表される化合物や、前記一般式（３）で表される加水分解性シリル基をウレタン結合またはシロキサン結合を介して末端に有する（メタ）アクリレート等である。これらは単独で用いてもよく２種以上併用してもよい。これらの中では、取扱いが容易で低価格であり、反応副生成物が生じないという点から前記一般式（４）で表される化合物が好ましい。
【００２１】
モノマー（ａ−１）の使用量は、共重合成分全量中５％以上、６０％以下（重量％、以下同様）が好ましく、１０％以上、５０％以下であるのがさらに好ましい。かかるモノマー（ａ−１）の使用量が５％未満である場合には、得られる硬化性組成物を用いて形成された塗膜の耐酸性が不充分となる傾向にあり、６０％を超える場合には、硬化性組成物の保存安定性が低下する傾向にある。  
【００２２】
次に、上記モノマー（ａ−２）としては、例えば、２−ヒドロキシエチル（メタ）アクリレート、１−ヒドロキシプロピル（メタ）アクリレート、２−ヒドロキシプロピル（メタ）アクリレート、２−ヒドロキシエチルビニルエーテル、Ｎ−メチロール（メタ）アクリルアミド、アロニクス５７００（東亜合成化学工業（株）製）、４−ヒドロキシスチレン、ＨＥ−１０、ＨＥ−２０、ＨＰ−１、ＨＰ−２０等の末端に水酸基を有するアクリル酸エステルオリゴマー（以上、日本触媒化学工業（株）製）、ブレンマーＰＰシリーズ（ポリプロピレングリコールメタクリレート）、ブレンマーＰＥシリーズ（ポリエチレングリコールモノメタクリレート）、ブレンマーＰＥＰシリーズ（ポリエチレングリコールポリプロピレングリコールメタクリレート）、ブレンマーＡＰ−４００（ポリプロピレングリコールモノアクリレート）、ブレンマーＡＥ−３５０（ポリエチレングリコールモノアクリレート）、ブレンマーＮＫＨ−５０５０（ポリプロピレングリコールポリトリメチレンモノアクリレート）、ブレンマーＧＬＭ（グリセロールモノメタクリレート）等の化合物（以上、日本油脂（株）製）、水酸基含有ビニル系化合物とε−カプロラクトンの反応によって得られるε−カプロラクトン変性ヒドロキシアルキルビニル系共重合性化合物等が挙げられる。
【００２３】
また、上記ε−カプロラクトン変性ヒドロキシアルキルビニル系共重合性化合物の代表例としては、例えば一般式（８）：
【００２４】
【化１０】
2008169398.tif 000011
【００２５】
で表される化合物が挙げられる。その具体例としては、例えばＰｌａｃｃｅｌＦＡ−１（Ｒ６は水素原子、ｑは１）、Ｐｌａｃｃｅｌ ＦＡ−４（Ｒ６は水素原子、ｑは４）、Ｐｌａｃｃｅｌ ＦＭ−１（Ｒ６は水素原子、ｑは１）、Ｐｌａｃｃｅｌ ＦＭ−４（Ｒ６は水素原子、ｑは４）（以上、ダイセル化学工業（株）製）、ＴＯＮＥ Ｍ−１００（Ｒ６は水素原子、ｑは２）、ＴＯＮＥ Ｍ−２０１（Ｒ６はメチル基、ｑは１）、（以上、ＵＣＣ社製）等が挙げられる。  
【００２６】
これらのモノマー（ａ−２）は、単独で用いてもよく、２種以上併用してもよい。
【００２７】
上記モノマー（ａ−２）の中では、得られる硬化性組成物を用いて形成された塗膜の耐酸性および耐水性が優れるという点から、２−ヒドロキシプロピル（メタ）アクリレート、２−ヒドロキシエチル（メタ）アクリレートおよびε−カプロラクトン変性ヒドロキシアルキルビニル系共重合性化合物が好ましく、特に２−ヒドロキシプロピル（メタ）アクリレートが好ましい。前記モノマー（ａ−２）の使用量は、共重合成分全量中１％以上、５０％以下が好ましく、２％以上、３５％以下であることがさらに好ましい。かかるモノマー（ａ−２）の使用量が５０％を超える場合には、硬化性組成物を用いて形成された塗膜の耐水性および耐酸性が低下する傾向にある。  
【００２８】
上記モノマー（ａ−３）としては、例えば、炭素数が５以上の（メタ）アクリル酸および／またはその誘導体成分を共重合させることが好ましい。前記（ａ−３）成分の具体例としては、たとえばペンチル（メタ）アクリレート、ヘキシル（メタ）アクリレート、２ーエチルヘキシル（メタ）アクリレート、オクチル（メタ）アクリレート、ノニル（メタ）アクリレート、デカニル（メタ）アクリレート、ウンデカニル（メタ）アクリレート、ラウリルメチル（メタ）アクリレート、パルミトイル（メタ）アクリレート、ステアリル（メタ）アクリレート、ブレンマーＳＬＭＡ（(メタ)アクリル酸のＣ１２〜Ｃ１８アルキルエステルの混合物；日本油脂（株）製）などが挙げられる。脂肪族系化合物を含む溶剤に対する溶解性を向上されるという点から、２−エチルヘキシル（メタ）アクリレート、オクチル（メタ）アクリレート、ノニル（メタ）アクリレート、デカニル（メタ）アクリレート、ウンデカニル（メタ）アクリレート、ラウリルメチル（メタ）アクリレート、パルミトイル（メタ）アクリレート、ステアリル（メタ）アクリレート、ブレンマーＳＬＭＡが好ましい。特に、ラウリルメチル（メタ）アクリレート、パルミトイル（メタ）アクリレート、ステアリル（メタ）アクリレート、ブレンマーＳＬＭＡがさらに好ましい。使用量としては、２％以上、７０％以下が好ましく。重合時および希釈時の溶剤に対する溶解性よおび重合安定性の点から、５％以上、６０％以下がさらに好ましい。特には１０％以上、５０％以下が好ましい。  
【００２９】
前記共重合可能なモノマー（ｄ）成分の具体例としては、メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、３，３，５，−トリメチルシクロヘキシル（メタ）アクリレート、２−エチルヘキシル（メタ）アクリレート、ステアリル（メタ）アクリレート、ラウリル（メタ）アクリレート、ベンジル（メタ）アクリレート、シクロヘキシル（メタ）アクリレート、トリフルオロエチル（メタ）アクリレート、ペンタフルオロプロピル（メタ）アクリレート、パーフルオロシクロヘキシル（メタ）アクリレート、（メタ）アクリロニトリル、グリシジル（メタ）アクリレート、イソボルニル（メタ）アクリレート、（メタ）アクリル酸のヒドロキシアルキルエステル類とリン酸またはリン酸エステル類との縮合生成物などのリン酸エステル基含有（メタ）アクリル系化合物、ウレタン結合やシロキサン結合を含む（メタ）アクリレートなどの（メタ）アクリル酸エステル誘導体が挙げられる。それ以外の共重合性のモノマーとしては、スチレン、α−メチルスチレン、クロロスチレン、スチレンスルホン酸、４−ヒドロキシスチレン、ビニルトルエンなどの芳香族炭化水素系ビニル化合物；マレイン酸、フマル酸、イタコン酸、（メタ）アクリル酸などの不飽和カルボン酸、これらのアルカリ金属塩、アンモニウム塩、アミン塩などの塩；無水マレイン酸などの不飽和カルボン酸の酸無水物、これら酸無水物と炭素数１〜２０の直鎖状または分岐鎖を有するアルコールまたはアミンとのジエステルまたはハーフエステルなどの不飽和カルボン酸のエステル；酢酸ビニル、プロピオン酸ビニル、ジアリルフタレートなどのビニルエステルやアリル化合物；ビニルピリジン、アミノエチルビニルエーテルなどのアミノ基含有ビニル系化合物；イタコン酸ジアミド、クロトン酸アミド、マレイン酸ジアミド、フマル酸ジアミド、Ｎ−ビニルピロリドンなどのアミド基含有ビニル系化合物；２ーヒドロキシエチルビニルエーテル、メチルビニルエーテル、シクロヘキシルビニルエーテル、塩化ビニル、塩化ビニリデン、クロロプレン、プロピレン、ブタジエン、イソプレン、フルオロオレフィンマレイミド、Ｎ−ビニルイミダゾール、ビニルスルホン酸などのその他ビニル系化合物などが挙げられる。
【００３０】
これらの共重合可能モノマー（ｄ）成分は単独で用いてもよく、２種以上併用してもよい。
【００３１】
前記（ｂ）成分、（ｃ）成分と（ｄ）成分の使用量の合計は、加水分解性シリル基含有ビニル系単量体（ａ）成分の種類および使用量に応じて適宜調整すればよいが、通常用いる重合成分全量の１０％以上、９９％以下、さらには３０％以上、９７％以下、特には５０％以上、９５％以下であるのが好ましい。また、（ａ）成分の使用量としては重合成分の１％以上、９０％以下、さらには３％以上、７０％以下、特には、５％以上、５０％以上が好ましい。
【００３２】
なお、モノマー（ａ−３）として、アミン、カルボン酸、スルホン酸、リン酸系の基を有する極性モノマーを用いる場合には、重合時の架橋反応を抑えるために、その使用量を共重合成分全量の５％以下となるようにすることが望ましい。
【００３３】
本発明においては、得られる硬化性組成物を用いて形成される塗膜の耐候性、耐溶剤性、耐衝撃性等を向上させる目的で、ビニル系共重合体の５０％を超えない範囲で、ウレタン結合やシロキサン結合により形成されたセグメントを、ビニル系共重合体主鎖中に含まれるように使用してもよい。
【００３４】
本発明に用いられるビニル系共重合体は、前記モノマー（ａ−１）、モノマー（ａ−２）、モノマー（ａ−３）等を含有する共重合成分から、例えば特開昭５４−３６３９５号公報、特開昭５７−５５９５４号公報等に記載の方法によって製造することができるが、合成の容易さ等の点からアゾビスイソブチロニトリル等のアゾ系ラジカル重合開始剤を用いた溶液重合法によって製造するのが好ましい。
【００３５】
前記溶液重合法に用いられる重合溶液は、非反応性のものであればよく、例えばトルエン、キシレン、ｎ−ヘキサン、シクロヘキサン等の炭化水素類；酢酸エチル、酢酸ブチル等の酢酸エステル類；メタノール、エタノール、イソプロパノール、ｎ−ブタノール等のアルコール類；エチルセロソルブ、ブチルセロソルブ、セロソルブアセテート等のエーテル類；メチルエチルケトン、アセト酢酸エチル、アセチルアセトン、ジアセトンアルコール、メチルイソブチルケトン、アセトン等のケトン類等が挙げられる。これらの溶剤のうち特に好ましい溶剤としては労働安全衛生法の第３種有機溶剤および第３種有機溶剤に相当する溶剤であり、脂肪族炭化水素を含有するものが挙げられる。具体的には、非水系で芳香族含有量が５０重量％以下の溶剤が挙げられ、ＳＷＡ＃３１０（丸善石油(株)製）、ＨＡＷＳ（シェル化学(株)製）、Ａソルベント（日本石油(株)製）、ペガソールＡＮ４５（エクソン化学(株)製）、ＬＡＷＳ（シェル化学(株)製）、エクソンナフサＮｏ．５、エクソンナフサＮｏ．３（エクソン化学(株)製）、アイソパーＥ、アイソパーＧ（日本石油(株)製）、ＩＰソルベント１６２０、ＩＰソルベント２０２８（出光石油(株)製）、エクソールＤ４０、エクソールＤ８０（エクソン化学(株)製）などが挙げられる。また、前記溶液重合の際には、必要に応じて、たとえばＮ−ドデシルメルカプタン、ｔ−ドデシルメルカプタン、ｎ−ブチルメルカプタン、γ−メルカプトプロピルトリメトキシシラン、γ−メルカプトプロピルトリエトキシシラン、（ＣＨ３Ｏ）３Ｓｉ−Ｓ−Ｓ−Ｓｉ（ＯＣＨ３）３，（ＣＨ３Ｏ）３Ｓｉ−Ｓ８−Ｓｉ（ＯＣＨ３）３などの連鎖移動剤を単独または２種以上併用することにより、得られる樹脂（Ａ−１）成分および（Ａ−１）成分の分子量を調整してもよい。特に、たとえばγ−メルカプトプロピルトリメトキシシランなどのアルコキシシリル基を分子中に有する連鎖移動剤を用いた場合には、樹脂（Ａ−１）成分の末端に反応性シリル基を導入することができるので好ましい。かかる連鎖移動剤の使用量は、用いる重合成分全量の０．０５％以上、１０％以下、さらには０．１％以上、８％以下であることが好ましい。
【００３６】
このようにして得られた樹脂（Ａ）成分は、本発明の組成物を用いて形成される塗膜の耐久性などの物性が優れるという点から、アクリル系共重合体部分の数平均分子量が、１０００以上、３００００以下、さらには３０００以上、２５０００以下であることが好ましい。
【００３７】
本発明の組成物には、（Ａ）成分に対して架橋剤としてイソシアナート基を２個以上有する化合物（Ｂ）成分が含有される。前記、イソシアナート基を２個以上有する化合物としては、脂肪族系もしくは芳香族系のものが挙げられる。
【００３８】
脂肪族系多官能性イソシアナートの具体例として、常温硬化用でヘキサメチレンジイソシアナート、ジシクロヘキシルメタン４，４‘−イソシアナート、２，２，４−トリメチル−１，６−ジイソシアナート、イソフォロンジイソシアナートがあり、構造としては単量体、ビュレット型、ウレジオ型、イソシアヌレート型がある。加熱硬化用としてはブロックタイプのものがある。そのブロック剤としてはメチルアルコール、エチルアルコール、ｎ−プロピルアルコール、イソ−プロピルアルコール、ｎ−ブチルアルコール、ｓｅｃ−ブチルアルコール、メチルセルソルブ、エチルセルソルブ、ブチルセルソルブ、ベンジルアルコール、フルフリルアルコール、シクロヘキシルアルコール、フェノール、ｏ−クレゾール、ｍ−クレゾール、ｐ−クレゾール、ｐ−ｔｅｒｔ−ブチルフェノール、チモール、ｐ−ニトロフェノール、β−ナフトールなどがある。また、芳香族多官能性イソシアナートとしては、２，４−トリレンジイソシアナート、２，６−トリレンジイソシアナート、ジフェニルメタン−４，４‘−ジイソシアナート、キシレンジイソシアナート、ポリメチレン−ポリフェニレル−ポリイソシアナート、などがある。これにも、ビュレット型、ウレジオ型、イソシアヌレート型がある。これらの化合物は、２種以上混合して用いることもできる。前記、イソシアナート化合物（Ｂ ）成分の使用量は、（Ａ）成分１００重量部に対して１重量部以上、１００重量部以下、好ましくは５重量部以上、８０重量部以下、更に好ましくは１０重量部以上、６０重量部以下である。（Ｂ）成分が１部未満の場合には、得られる組成物の硬化性が低下するようになり、また１００部を超えると、該組成物を用いて得られた塗膜に未反応のイソシアナート化合物あるいはイソシアナート基が残存し、耐候性の低下や塗り重ね時にちぢみを生じる原因となる。イソシナート化合物とともに配合する硬化触媒（Ｃ）としては有機金属化合物が使用される。その中では、錫系化合物の場合が塗膜の硬化性の点から好ましい。また、貯蔵安定性と硬化活性を考慮して分子内にＳ原子を有する化合物が更に好ましい。
【００３９】
前記錫化合物の具体例としては、ジオクチル錫ビス（２−エチルヘキシルマレート）、ジオクチル錫オキサイドまたはジブチル錫オキサイドとシリケートとの縮合物、ジブチル錫ジオクトエート、ジブチル錫ジラウレート、ジブチル錫ジステアレート、ジブチル錫ジアセチルアセトナート、ジブチル錫ビス（エチルマレート）、ジブチル錫ビス（ブチルマレート）、ジブチル錫ビス（２−エチルヘキシルマレート）、ジブチル錫ビス（オレイルマレート）、スタナスオクトエート、ステアリン酸錫、ジ−ｎ−ブチル錫ラルレートオキサイドがある。また、分子内にＳ原子有する錫化合物としては、ジブチル錫ビスイソノニル−３−メルカプトプロピオネート、ジオクチル錫ビスイソノニル−３−メルカプトプロピオネート、オクチルブチル錫ビスイソノニル−３−メルカプトプロピオネート、ジブチル錫ビスイソオクチルチオグルコレート、ジオクチル錫ビスイソオクチルチオグルコレート、オクチルブチル錫ビスイソオクチルチオグルコレートなどが挙げられる。
【００４０】
前記錫化合物のうちでは、分子内にＳ原子を有する化合物が、イソシアナートを配合した場合の貯蔵安定性および可使時間が良好であることから好ましく、特に、ジブチル錫ビスイソノニル−３−メルカプト、ジブチル錫ビスイソオクチルチオグルコレートが硬化性と貯蔵安定性、可使時間のバランスの点から好ましい。
【００４１】
前記硬化触媒（Ｃ）成分は単独でもよく、また、２種類以上併用してもよい。
【００４２】
前記（Ｃ）成分の使用量は、（Ａ）成分１００重量部に対して０．０１重量部以上、１０重量部以下、好ましくは、０．１重量部以上、８重量部以下、より好ましくは０．３重量部以上、５重量部以下である。さらに、有機金属化合物（Ｃ）成分の量が１０部を超えると、該組成物を用いて形成した塗膜の表面光沢など外観性の低下傾向が認められるので好ましくない。
【００４３】
本発明に用いられる（Ｄ）成分である一般式（２）：
（Ｒ３Ｏ）４−ｂ−Ｓｉ−Ｒ４ｂ （２）
で表されるシリコン化合物および／またはその部分加水分解縮合物は、得られる硬化性組成物を用いて形成される塗膜の耐汚染性を向上させる成分である。また、耐摩耗性の特性が向上する。
【００４４】
上記一般式（２）において、Ｒ３は、水素原子または炭素数１〜１０、好ましくは炭素数１〜４のアルキル基、アリール基、好ましくは炭素数６〜１０のアリール基、アラルキル基、好ましくは炭素数７〜１０のアラルキル基及びアルコキシ基、好ましくは炭素数１〜１０のアルコキシ基から選ばれた１価の炭化水素基であり、Ｒ４は、炭素数１〜１０、好ましくは炭素数１〜４のアルキル基、アリール基、好ましくは炭素数６〜１０のアリール基およびアラルキル基、好ましくは炭素数７〜１０のアラルキル基から選ばれた１価の炭化水素基である。また、ｂは０〜２であり、同一分子内に（Ｒ３Ｏ）基が４〜２個存在するが、同一分子内に存在する４〜２個の（Ｒ３Ｏ）基は同じである必要はない。
【００４５】
前記シリコン化合物の具体例としては、たとえばテトラメチルシリケート、テトラエチルシリケート、テトラｎ−プロピルシリケート、テトラｉ−プロピルシリケート、テトラｎ−ブチルシリケート、テトラｉ−ブチルシリケート、テトラｔ−ブチルシリケート等のテトラアルキルシリケート；メチルトリメトキシシラン、メチルトリエトキシシラン、オクタデシルトリエトキシシラン、メチルトリｓｅｃ−オクチルオキシシラン、メチルトリイソプロポキシシラン、メチルトリブトキシシラン等のアルキルトリアルコキシシラン、フェニルトリメトキシシラン、フェニルトリエトキシシラン等のアリールトリアルコキシシラン、メチルトリフェノキシシラン等のアルキルトリアリールオキシシラン、３−グリシドキシプロピルトリメトキシシラン等のグリシドキシトリアルコキシシラン等のトリアルコキシシランまたはトリアリールオキシシラン等が挙げられる。
【００４６】
また、前記シリコン化合物の部分加水分解縮合物としては、例えば通常の方法で前記テトラアルキルシリケートやトリアルコキシシラン、トリアリールオキシシラン等に水を添加し、部分加水分解させて縮合させたもの、または前記テトラアルキルシリケート、アルコール系溶剤中、酸性物質と水の存在下、加水分解したものが挙げられる。
【００４７】
その具体例としては、例えばＭＳＩ５１、ＥＳＩ４０、ＨＡＳ−１、ＨＡＳ−１０（以上、コルコート（株）製）、ＭＳ５１、ＭＳ５６（三菱化学（株）製）等のテトラアルキルシリケート部分加水分解縮合物や、例えばＡＦＰ−１（信越化学工業（株）製）等のトリアルコキシシラン部分加水分解縮合物等が挙げられる。
【００４８】
上記のごとき（Ｄ）成分は単独で用いてもよく２種以上併用してもよいが、（Ａ）成分と（Ｂ）成分との相溶性、得られる組成物の硬化性および該組成物を用いて形成される塗膜の硬度が高いことにより汚染物質の定着を抑制するという点から、ＥＳＩ２８、ＭＳ５１、ＭＳ５６、ＨＡＳ−１等のテトラアルキルシリケートおよび／またはテトラアルキルシリケートの部分加水分解縮合物が好ましい。
【００４９】
（Ｄ）成分の使用量は（Ａ）成分と（Ｂ）成分の合計固形分１００重量部に対して１重量部以上、１００重量部以下、好ましくは５重量部以上、１００重量部以下、さらに好ましくは１０重量部以上、８０重量部以下である。（Ｄ）成分が１重量部未満の場合には耐汚染性の効果が充分でなく、１００重量部を超える場合には耐衝撃性が低下する。耐摩耗性の点からも配合量はこれら範囲にあることが好ましい。前記の脱水剤として配合される単官能イソシアート化合物（Ｅ）成分としては、イソシアン酸、メチルイソシアナート、エチルイソシアナート、イソプロピルイソシアナート、ヘキシルイソシアナート、ビニルイソシアナート、イソプロペニルイソシアナート、フェニルイソシアナート、トリルイソシアナート、ニトロフェニルイソシアナート、ナフチルイソシアナート、トシルルイソシアナートなどが挙げられるが、脱水能力および化合物自体の安定性の点からヘキシルイソシアナート、トリルイソシアナート、トシルイソシアナートが好ましい。中でも脱水効果の持続性の点からトシルイソシアナートが特に好ましい。これらは、単独または２種類以上併用することができる。それによって、硬化剤が脱水され、ポリイソシアナート、有機金属化合物（単官能イソシアナート化合物）を混合した場合の貯蔵安定性が飛躍的に向上する。
【００５０】
前記単官能イソシアナート化合物（Ｅ）成分の配合量としては（Ａ）成分１００重量部に対して０．１重量部以上、２０重量部以下が好ましく、０．４重量部以上、２０重量部以下がより好ましく、０．５重量部以上、１０重量部以下がさらに好ましい。これより少ないと本願組成物を２液塗料として用いる場合、可使時間が短くなり、多いと耐候性が悪くなるので好ましくない。
【００５１】
本発明の上塗り塗料用硬化性樹脂組成物は、樹脂（Ａ）成分、イソシアナート化合物（Ｂ）成分、硬化触媒（Ｃ）成分、シリコン化合物および／またはその部分加水分解縮合物（Ｄ）成分、単官能イソシアナート（Ｅ）成分を例えば撹拌機などを用いて均一な組成物となるように撹拌、混合することによって得ることができるが、樹脂（Ａ）成分およびシリコン化合物および／またはその部分加水分解縮合物（Ｄ）成分には、さらに脱水剤を配合することによって、組成物の保存安定性を長期間にわたって優れたものにすることができる。前記脱水剤の具体例としては、たとえばオルトギ酸メチル、オルトギ酸エチル、オルト酢酸メチル、オルト酢酸エチル、オルトプロピオン酸トリメチル、オルトプロピオン酸トリエチル、オルトイソプロピオン酸トリメチル、オルトイソプロピオン酸トリエチル、オルト酪酸トリメチル、オルト酪酸トリエチル、オルトイソ酪酸トリメチル、オルトイソ酪酸トリエチルなどの加水分解性エステル化合物；または、ジメトキシメタン、１，１−ジメトキシエタン、１，１−ジメトキシプロパン、１，１−ジメトキシブタン；または、エチルシリケート（テトラメトキシシラン）、メチルシリケート（テトラメトキシシラン）、メチルトリメトキシシランなどが挙げられる。この中では、脱水効果の点から、オルト酢酸メチルが好ましい。これらは単独で用いてもよく、２種以上併用してもよい。前記脱水剤は、（Ａ）成分と（Ｂ）成分の合計１００重量部に対して１００重量部以下好ましくは５０重量部以下、さらに好ましくは３０重量部以下で使用される。また、樹脂（Ａ）成分を重合する前の成分に加えてもよく、樹脂（Ａ）成分の重合中に加えてもよく、また、得られた樹脂（Ａ）成分とそのほかの成分との混合時に加えてもよく特に制限はない。
【００５２】
また、本発明の上塗り塗料用硬化性樹脂組成物には、通常塗料に用いられるたとえば酸化チタン、群青、紺青、亜鉛華、ベンガラ、黄鉛、鉛白、カーボンブラック、透明酸化鉄、アルミニウム粉などの無機顔料、アゾ系顔料、トリフェニルメタン系顔料、キノリン系顔料、アントラキノン系顔料、フタロシアニン系顔料などの有機顔料などの顔料；希釈剤、紫外線吸収剤、光安定剤、タレ防止剤、レベリング剤などの添加剤；ニトロセルロース、セルロースアセテートブチレートなどの繊維素；エポキシ樹脂、メラミン樹脂、塩化ビニル樹脂、フッ素樹脂、塩素化ポリプロピレン、塩化ゴム、ポリビニルブチラール、ポリシロキサンなどの樹脂などを適宜加えてもよい。
【００５３】
本願組成物により形成された塗膜の水蒸気透過度は４０ｇ／ｍ２・２４ｈ以上、２００ｇ／ｍ２・２４ｈ以下が期待でき、さらには５０ｇ／ｍ２・２４ｈ以上、１６５ｇ／ｍ２・２４ｈ以下が期待できる。
【００５４】
本発明の床用塗料用硬化性樹脂組成物は、たとえば、ローラー、吹き付け、刷毛、などを用いて塗装するものであり、通常、常温でそのまま硬化せしめる。
【００５５】
本発明は、床用塗料用硬化性樹脂組成物は、たとえば、コンクリート、木材、プラスチック系の床材及びその上にエポキシ系、ウレタン系、アクリル系の塗料が塗布されたものへの塗装に好適に使用される。
【００５６】
次に、本発明の上塗り塗料用硬化性樹脂組成物を実施例に基づいてさらに詳細に説明するが、本発明はかかる実施例のみに限定されるものではない。
【００５７】
塗料用樹脂の合成例
攪拌機、温度計、冷却還流器、チッ素ガス導入管および滴下ロートを備えた反応器に溶剤（１）を仕込み、チッ素ガスを導入しつつ１１０℃に昇温した後に、ビニル系単量体組成物を滴下ロートから５時間かけて等速滴下した。次に、上記反応容器中へ溶剤（２）を１時間かけて等速滴下した。その後、引き続き、１１０℃で２時間攪拌した後に、室温まで冷却した。最後に溶剤（３）を加えて攪拌し、水酸基および加水分解性シリル基含有アクリル共重合体（Ａ−１〜７）また、比較例として、水酸基を含有しない加水分解性シリル基アクリル共重合体（Ａ−８）を得た。溶剤（１）、（２）、（３）、およびビニルモノマー組成物は、（表１）に記載した。
【００５８】
【表１】
2008169398.tif 000012
【００５９】
得られた上記、硬化性樹脂組成物の固形分濃度および該樹脂の数平均分子量をゲルパーミエーションクロマトグラフィー（ＧＰＣ）により測定した。
硬化性樹脂を用いた白エナメルした処方
（表１）で得られた塗料用樹脂（Ａ−１〜８）に顔料として酸化チタン（ＣＲ−９５、石原産業（株）製）４０部を添加し、ガラスビーズを用いてペイントコンディショナーで２時間分散させ、（表２）に示す固形分濃度が６０％の白エナメル（ＡＴ−１〜ＡＴ−８）を得た。
【００６０】
【表２】
2008169398.tif 000013
【００６１】
得られた白エナメル（ＡＴ−１〜ＡＴ−８）に硬化剤（Ｂ）成分を（表３）に示すように配合し、さらにシンナーを添加して攪拌機を用いて５分間攪拌して、塗料（ＡＲ−１〜ＡＲ−９）を得た。  
【００６２】
【表３】
2008169398.tif 000014
【００６３】
得られた塗料用組成物を用いて該配合物をローラーでスレート板に塗装し２０×５０％で２８日間養生して塗膜を得た。得られた塗膜の物性については以下の方法に従って評価した。
塗膜物性
（イ）水蒸気透過性試験
２０℃×５０％で７日、１４日、３０日、９０日養生時の塗膜を用いて、ＪＩＳＫ５４００記載の方法に従って測定を実施した。試験結果を（表４）に記載した。
【００６４】
【表４】
2008169398.tif 000015
【００６５】
（ロ）耐リティング性試験
剥離シート、モルタル板上に１層目を塗布し、時間の経時毎に２層目を塗布し、１層目のリティング性を評価した。試験結果を（表５）に記載した。
【００６６】
【表５】
2008169398.tif 000016
【００６７】
（評価結果）
○：リフティング無し。
△：リフティング５０％
×：リフティング１００％
（ハ）付着試験
コンクリート平板、アクリル板、エポキシ板上に各種上塗り塗料を塗布し、２０℃×５０％で２８日養生後、下地への密着性を確認した。
【００６８】
付着性の確認は、１辺１０ｍｍの正方形２５マスをカッタ−にて切り込み、ガムテープによるピ−リング性を評価した。試験結果を（表６）に記載した。
（ニ）耐摩耗性試験
モルタル板上に各種上塗り塗料を２層塗布し、２０℃×５０％で２８日養生後、テ−バ−式摩耗試験機により耐摩耗性を評価した。試験結果を（表７）に記載した。
（ホ）耐ラインテープ性
下塗り塗料上に各種上塗り塗料を塗布し、１日、７日後にラインテープ、ビニールテープを貼り、２０℃×５０％で２８日養生後、各テープを剥し、剥した時の剥離性を評価した。試験結果を（表８）に記載した。
【００６９】
【表６】
2008169398.tif 000017
【００７０】
【表７】
2008169398.tif 000018
【００７１】
【表８】
2008169398.tif 000019
【００７２】
芳香族含有量５０％以下の弱溶剤を用い、加水分解性シリル基および水酸基を導入して重合して得た樹脂に多官能性イソシアナートを反応させてウレタン架橋させた塗膜は、シロキサン架橋単独で得られた塗膜と比較して、通常密着性の確保が困難なに対して良好な密着性を示している。又、セルフリコート時のちぢみもなく良好な結果を示し、従来の床用塗料であるエポキシ、ウレタン塗料の課題であった無機への密着性も十分に発現可能である。更に床用塗料としての特徴である意匠性、耐溶剤性、耐薬品性、美観などを維持しつつ耐候性の向上を図り、環境に配慮した塗料を見出す事が出来た。
【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
床用塗料硬化性組成物を床材または床材に塗装された塗膜上に塗装し硬化させる床用塗膜の形成方法であって、
床用塗料硬化性組成物が、
主鎖が実質的にビニル系共重合体鎖からなり、主鎖末端および／または側鎖に 一般式（１）：
【化１】
2008169398.tif 000021
（式中、Ｒ１は水素原子または炭素数１〜１０のアルキル基、Ｒ２は水素原子または炭素数１〜１０のアルキル基、炭素数６〜２５のアリール基および炭素数７〜１２のアラルキル基から選ばれた１価の炭化水素基、ａは０〜２の整数を示す）で表される炭素原子に結合した加水分解性シリル基を分子中に少なくとも１個有すると共に、かつ、主鎖末端および／または側鎖にアルコール性水酸基を少なくとも１個有するビニル系共重合体（Ａ）成分１００重量部、架橋剤としてイソシアナート基を２個以上含有する化合物（Ｂ）成分１〜１００重量部、有機金属合物（Ｃ）成分０．０１〜１０重量部
を含有する床用塗膜の形成方法。
【請求項２】
前記組成物に、一般式（２）：（Ｒ３Ｏ）４−ｂ−Ｓｉ−Ｒ４ｂ （２）
（式中、Ｒ３は炭素数１〜１０のアルキル基、炭素数６〜１０のアリール基および炭素数７〜１０のアラルキル基から選ばれた１価の炭化水素基、Ｒ４は炭素数１〜１０のアルキル基、炭素数が６〜１０のアリール基および炭素数が７〜１０のアラルキル基から選ばれた１価の炭化水素基、ｂは０または１を示す）で表されるシリコン化合物及び／またはその部分加水分解縮合物（Ｄ）を、前記樹脂（Ａ）成分１００重量部に対して、０．１〜１００重量部配合してなる請求項１記載の床用塗膜の形成方法。
【請求項３】
前記組成物に用いる溶剤が第３種有機溶剤であることを特徴とする請求項１〜２のいずれか一項に記載の床用塗膜の形成方法。
【請求項４】
前記組成物に、単官能イソシアナ−ト化合物（Ｅ）を前記樹脂（Ａ）成分１００重量部に対して０．１〜１００重量部配合してなることを特徴とする請求項１〜３のいずれか一項に記載の床用塗膜の形成方法。
【請求項５】
前記有機金属系化合物（Ｃ）が有機錫化合物であることを特徴とする請求項１〜４のいずれか一項に記載の床用塗膜の形成方法。
【請求項６】
前記有機金属化合物（Ｃ）成分が分子内にＳ原子を含有する錫系化合物である請求項１〜５のいずれか一項に記載の床用塗膜の形成方法。
【請求項７】
前記、単官能性のイソシアナ−ト化合物（Ｅ）成分がトシルイソシアナ−トである請求項１〜６のいずれか一項に記載の床用塗膜の形成方法。
【請求項８】
前記（Ａ）成分に共重合可能なモノマーとして炭素数４以上の（メタ）アクリル酸アルキルを２〜９０重量部を含有してなる請求項１〜７のいずれか一項に記載の床用塗膜の形成方法。
【請求項９】
床材が木材またはコンクリート系である請求項１〜８のいずれか一項に記載の床用塗膜の形成方法。
【請求項１０】
前記床材に塗装された塗膜がエポキシ系及びアクリル系であることを特徴とする請求項１〜９のいずれか一項に記載の床用塗膜の形成方法。
【請求項１１】
請求項１〜１０のいずれか一項に記載の床用塗膜の形成方法によって形成された塗膜を有する床材。